ТВЕРДЫЙ ПРИПОЙ

1. Твердый припой на основе железа, содержащий сплав, состоящий, по существу, из
(i)
15-30 вес.% хрома (Cr);
(ii)
0-5,0 вес.% марганца (Mn);
(iii)
9-30 вес.% никеля (Ni);
(iv)
0-4,0 вес.% молибдена (Mo);
(v)
0-1,0 вес.% азота (N);
(vi)
1,0-7,0 вес.% кремния (Si);
(vii)
0-0,2 вес.% бора (B);
(viii)
3,5-5,5 вес.% фосфора (P);
при необходимости, 0,0-2,5 вес.% каждого одного или более элементов, выбранных из группы, состоящей ванадия (V), титана (Ti), вольфрама (W), алюминия (Al), ниобия (Nb), гафния (Hf) и тантала (Ta), причем сплав сбалансирован Fe и небольшими неизбежными количествами загрязняющих элементов, при этом Si и P находятся в количествах, эффективных для понижения температуры плавления.
2. Твердый припой по п.1, в котором загрязняющими элементами являются любой один из углерода (C), кислорода (O) и серы (S).
3. Твердый припой по п.1 или 2, в котором хром составляет от около 18 до около 26 вес.% или никель составляет от около 9,0 до около 20 вес.%, или молибден составляет от около 0,5 до 3,5 вес.%, или марганец составляет от около 0,1 до около 5,0 вес.% или их комбинации.
4. Твердый припой по п.1 или 2, в котором кремний составляет от около 2,0 вес.% до около 6,0 вес.% или бор составляет от около 0 вес.% до около 0,1 вес.%, или фосфор составляет от около 4,0 вес.% до около 5,5 вес.%, или их комбинации.
5. Твердый припой по п.1 или 2, в котором кремний составляет от около 2,5 вес.% до около 6,0 вес.%.
6. Твердый припой на основе железа, содержащий сплав, состоящий, по существу, из
(ix)
16-18 вес.% хрома (Cr);
(x)
1,5-2,0 вес.% марганца (Mn);
(xi)
11-17 вес.% никеля (Ni);
(xii)
1,5-2,5 вес.% молибдена (Mo);
(xiii)
0-1,0 вес.% азота (N);
(xiv)
3,0-5,0 вес.% кремния (Si);
(xv)
0-0,2 вес.% бора (B);
(xvi)
4,0-5,5 вес.% фосфора (P);
при необходимости, 0,0-2,5 вес.% каждого одного или более элементов, выбранных из группы, состоящей из ванадия (V), титана (Ti), вольфрама (W), алюминия (Al), ниобия (Nb), гафния (Hf) и тантала (Ta), причем сплав сбалансирован Fe и небольшими неизбежными количествами загрязняющих элементов, при этом Si и P находятся в количествах, эффективных для понижения температуры плавления.
7. Твердый припой по любому из пп.1, 2 или 6, в котором сплав имеет температуру солидуса и температуру ликвидуса в пределах 75°C.
8. Твердый припой по любому из пп.1, 2 или 6, в котором сплав получен распылением в газовой среде или распылением в воду или спиннингованием расплава.
9. Твердый припой по любому из пп.1, 2 или 6, в котором сплав имеет температуру солидуса и температуру ликвидуса в пределах 50°C.
10. Способ пайки изделий из нержавеющей стали, включающий этапы, на которых
(i) наносят твердый припой по любому из пп.1-9 на детали из нержавеющей стали;
(ii) при необходимости, собирают детали;
(iii) нагревают детали из этапа (i) или этапа (ii) в неокислительной атмосфере, в восстановительной атмосфере, в вакууме или их комбинации до температуры, по меньшей мере, 250°C в течение, по меньшей мере, 10 мин, затем нагревают детали до температуры менее чем около 1080°C в течение, по меньшей мере, 10 мин; затем нагревают детали до температуры менее чем около 1200°C в течение, по меньшей мере, 5 мин;
(iv) и, при необходимости, повторяют один или более из этапа (i), этапа (ii) и этапа (iii).
11. Способ пайки твердым припоем по п.10, в котором детали на этапе (iii) нагревают в неокислительной атмосфере, в восстановительной атмосфере, в вакууме или их комбинации до температуры, по меньшей мере, 250°C в течение, по меньшей мере, 10 мин, затем нагревают детали до температуры менее чем 1080°C в течение, по меньшей мере, 30 мин, затем нагревая детали до температуры около 1100°C в течение менее чем 720 мин, а затем охлаждают детали.
12. Способ по п.10 или 11, в котором остаточный сплав после пайки твердым припоем составляет менее чем 50% от нанесенного сплава на этапе 1.
13. Паяное изделие, полученное способом по п.10, 11 или 12.
14. Паяное изделие по п.13, в котором сплав после пайки твердым припоем расположен в одном или более паяном соединении, и менее чем 0,1 мм присадки твердого припоя остается как остаток на поверхностях.
15. Паяное изделие по п.13 или 14, представляющее собой пластинчатый теплообменник.
16. Паста, содержащая твердый припой на основе железа по любому из пп.1-9 и водную связующую систему или органическую связующую систему, на водной основе, на масляной основе или их комбинации, при этом связующее на масляной основе может быть полимером, таким как полиметакрилат, биополимерами, такими как производные целлюлозы, крахмалами, восками, или их комбинациями.